СПОСОБ УПРОЧНЕНИЯ ФОТОННО-КРИСТАЛЛИЧЕСКИХ ПЛЕНОК НА ОСНОВЕ МОНОДИСПЕРСНЫХ СФЕРИЧЕСКИХ ЧАСТИЦ КРЕМНЕЗЕМА
METHOD OF REINFORCING PHOTONIC-CRYSTALLINE FILMS BASED ON MONODISPERSED SPHERICAL SILICA PARTICLES

Область техники
Изобретение относится к области получения фотонно-кристаллических (ФК) материалов, в частности фотонно-кристаллических пленок из монодисперсных сферических частиц кремнезема (МСЧК).
Уровень техники
Известен способ нанокристаллизации монокристаллических ФК опаловых пленок из лиофобных спиртовых суспензий в области подвижного мениска на плоские стеклянные подложки (Калинин Д.В., Сердобинцева В.В., Плеханов А.И., академик Шабанов В.Ф. // ДАН. 2006. Т.411. №2. С.178-181 /1/; Калинин Д.В., Плеханов А.И., Сердобинцева В.В., академик Шабанов В.Ф. // ДАН. 2007. Т.413. №3. С.329-331 /2/; Калинин Д.В., Сердобинцева В.В., академик Шабанов В.Ф. // ДАН. 2008. Т.420. №.2. С.179-181 /3/).
Известен также метод получения монокристаллических ФК опаловых пленок из лиофильных суспензий в диметилсульфоксиде (ДМСО) путем гравитационной укладки МСЧК в регулярную структуру (Калинин Д.В., Сердобинцева В.В., академик Шабанов В.Ф. // ДАН. 2007. Т.416. №.5. С.610-615 /4/; Калинин Д.В., Сердобинцева В.В., академик Шабанов В.Ф. // ДАН. 2008. Т.419. №5. С.609-611 /5/).
Фотонно-кристаллические пленки, получаемые этими методами, не имеют механической прочности, поскольку МСЧК в пленке не связаны друг с другом химической связью и не имеют связи со стеклом подложки. Поэтому они легко могут быть стерты со стекла даже при случайном прикосновении. Такие пленки пригодны лишь для научных исследований.
Задачей изобретения является упрочнение готовых пленок до прочности, достаточной для их непосредственного практического применения.
Раскрытие изобретения
Сущность изобретения состоит в том, что ФК пленки на стеклянной подложке, полученные известными методами, например: 1) путем нанокристаллизации МСЧК из лиофобных спиртовых суспензий методом подвижного мениска и 2) методом укладки МСЧК в регулярную структуру в лиофильных суспензиях ДМСО, и не обладающие механической прочностью, погружают в заранее приготовленный спиртовый нанозоль кремнезема на короткое время (5-10 с) и сушат в вертикальном положении подложки в течение не менее 15-20 минут.
Нанозоль готовят путем смешивания тетраэтоксисилана с водным раствором HCl (рН 1,5) и этилового спирта в соотношении 3,5:1:2,5. Смесь выдерживают при температуре 65-75°С в течение 1-2 часов, затем в полученный золь наночастиц кремнезема добавляют цетилтриметиламмония хлорид (ЦТМА, Cl) в количестве 200 мг на 3 мл золя, а перед погружением подложки с ФК пленкой золь разбавляют этиловым спиртом в отношении 1:10.
Введенный в золь цетилтриметиламмония хлорид при высыхании золя играет роль стабилизатора и флокулянта.
При высыхании ФК пленки, пропитанной золем, золь, теряя растворитель - спирт, образует на поверхности частиц в местах их соприкосновения вначале пленки концентрированного золя, затем геля кремнезема и, наконец, прозрачные прочные пленки силикагеля, имеющего твердость 3,5-4 по шкале Мооса, скрепляющие МСЧК в прочную ФК структуру с достаточной механической прочностью, сравнимой с прочностью стеклоподобного силикагеля. ФК пленки после такой обработки сохраняют воздушные пустоты между МСЧК, а яркость дифракционной окраски не уменьшается. Но длина волны дифрагированного света сдвигается в длинноволновую область для ФК пленок, сложенных МСЧК с диаметром 200 нм, на 10-15 нм, а для пленок из МСЧК диаметром 250 нм - на 5-8 нм. Это свидетельствует о том, что при пропитке золем каждая частица окружена пленкой золя, которая при высыхании дает пленки силикагеля вокруг частиц и образует мостики между ними. Т.е. частицы не только несколько увеличиваются в диаметре за счет силикагеля, но и «раздвигаются» мостиками силикагеля, в результате чего увеличивается параметр решетки и возрастает длина волны дифрагированного света.
Пример осуществления способа
2
5
4
Вначале готовят золь наночастиц кремнезема по следующей схеме: 1) смешивают тетраэтоксисилан (Si(OCH)), водный раствор соляной кислоты с рН 1,5 и этиловый спирт в соотношении 3,5:1:2,5; 2) приготовленную смесь выдерживают при температуре 65-70°С в течение 1-2 часов в закрытом сосуде для созревания золя; 3) в созревший золь для стабилизации золя вводят цетилтриметиламмония хлорид (ЦТМА, Cl) в количестве 200 мг на 3 мл золя и тщательно перемешивают; 5) полученный готовый золь разбавляют этиловым спиртом в объемном отношении 1:10. Затем в разбавленный золь на 5-10 секунд погружают стеклянную подложку с ФК пленкой на ее поверхности, извлекают и сушат в вертикальном положении в течение 10-15 минут, после чего ФК опаловая пленка приобретает механическую прочность и не может быть удалена с поверхности стекла случайными касаниями.
Описанный подход к упрочнению ФК опаловых пленок позволяет получать прочные ФК пленки, что открывает возможность их прямого функционального практического применения в ФК устройствах.
Использованные источники информации
1. Калинин Д.В., Сердобинцева В.В., Плеханов А.И., академик Шабанов В.Ф. Нанокристаллизация монокристаллических пленок опала и спектральная характеристика их фотонных свойств. // ДАН. 2006. Т.411. №2. С.178-181.
2. Калинин Д.В., Плеханов А.И., Сердобинцева В.В., академик Шабанов В.Ф. Фотонные гетероструктуры на основе монокристаллических пленок опала. // ДАН. 2007. Т.413. №3. С.329-331.
3. Калинин Д.В., Сердобинцева В.В., академик Шабанов В.Ф. Послойный ступенчатый механизм роста фотонно-кристаллических опаловых пленок при их выращивании методом подвижного мениска. // ДАН. 2008. Т.420. №.2. С.179-181.
4. Калинин Д.В., Сердобинцева В.В., академик Шабанов В.Ф. Рост монокристаллических пленок опала из лиофильных суспензий монодисперсных сферических частиц кремнезема. // ДАН. 2007. Т.416. №.5. С.610-615.
5. Калинин Д.В., Сердобинцева В.В., академик Шабанов В.Ф. Механизм укладки монодисперсных сферических частиц кремнезема в фотонно-кристаллическую пленочную структуру из лиофильных суспензий. // ДАН. 2008. Т.419. №5. С.609-611.